(57)【特許請求の範囲】
【請求項１】
（Ａ）ビスフェノールＡ型エポキシ樹脂を２０〜７０重量部、（Ｂ）一分子内にグリシジル基を３個以上有する芳香族系エポキシ樹脂を１０〜６０重量部、（Ｃ）グリシジルアミン基を有するエポキシ樹脂を１０〜６０重量部、（Ｄ）酸無水物を（Ａ）〜（Ｃ）の合計１００重量部に対し、５０〜２００重量部含有してなる電気機器絶縁処理用樹脂組成物。
【請求項２】
請求項１に記載の電気機器絶縁処理用樹脂組成物を用いて電気絶縁処理されてなる電気機器。
【発明の詳細な説明】
【技術分野】
【０００１】
本発明は、電気絶縁処理用樹脂組成物及びそれを用いた電気機器に関し、更に詳しくは、モータ、トランスなどの電気機器の耐熱向上に対応した電気機器絶縁処理用樹脂組成物に関する。
【背景技術】
【０００２】
モータ、トランス等の電気機器は、鉄コアの固着または防錆、コイルの絶縁または固着等を目的として、電気絶縁用樹脂組成物で処理されている。電気絶縁用樹脂組成物としては、固着性、硬化性、耐熱性、電気絶縁性などのバランスに優れたエポキシ樹脂組成物が広く用いられている。
近年の電気機器は、小型・軽量化、高出力化が進んだため、運転時に過大な負荷により発生する熱量が増大し、電気機器の運転時の温度が上昇する傾向があるため、使用される各材料は、より耐熱性及び熱放散性が高いものが求められるようになってきた。
特に、その中で、電気機器を構成する材料として、耐熱性・軽量化・強度を併せ持つエンジニアリングプラスチックが広く用いられており、その中の一つにポリアミド系樹脂が挙げられる。
ポリアミド系樹脂の中で、ナイロン（デュポン社商標）は、ギア、プーリー、シャフト、ボビン、テープ、チューブ、絶縁紙等の電気機器を構成する材料として多く使用されているが、電気絶縁用樹脂組成物に対し、充分な接着強度が得られない場合が多く、特に、高温域では、接着力が極端に低下してしまう傾向が有った。
【０００３】
【特許文献１】特開２００３−３４２３５５号公報
【発明の開示】
【発明が解決しようとする課題】
【０００４】
本発明は、電気絶縁用樹脂組成物において、近年の要求性能を満足すべく、耐熱性が良好で、且つ、高温度でもナイロンとの接着が良好な電気機器絶縁処理用樹脂組成物、及びそれを用いた電気機器を提供するものである。
【課題を解決するための手段】
【０００５】
本発明者らは上記課題を解決するため鋭意検討の結果、ビスフェノールＡ型エポキシ樹脂、一分子内にグリシジル基を３個以上有する芳香族系エポキシ樹脂、グリシジルアミン基を有するエポキシ樹脂、酸無水物を主成分とする電気絶縁用樹脂組成物を用いる事によって、耐熱性が良好で、且つ、高温度でもナイロンとの接着が良好となる事を見出した。
すなわち、本発明は、（Ａ）ビスフェノールＡ型エポキシ樹脂を２０〜７０重量部、（Ｂ）一分子内にグリシジル基を３個以上有する芳香族系エポキシ樹脂を１０〜６０重量部、（Ｃ）グリシジルアミン基を有するエポキシ樹脂を１０〜６０重量部、（Ｄ）酸無水物を（Ａ）〜（Ｃ）の合計１００重量部に対し、５０〜２００重量部を含有してなる電気機器絶縁処理用樹脂組成物に関する。
また、本発明は、上記に記載の電気機器絶縁処理用樹脂組成物を用いて電気絶縁処理されてなる電気機器に関する。
【発明の効果】
【０００６】
本発明になる電気機器絶縁処理用樹脂組成物は、電気機器に含浸させて絶縁処理することによって、耐熱性が良好で、且つ、高温度でもナイロンとの接着性を改善する事が出来る。
【発明を実施するための最良の形態】
【０００７】
本発明に用いられる（Ａ）成分のビスフェノールＡ型エポキシ樹脂は、ビスフェノールＡとエピクロルヒドリンから合成され、得られたエポキシ樹脂の分子量には制限が無く、液状から固体まで用いることが出来る。例えば、三井石油化学株式会社製 エポミックＲ１４０、エポミックＲ３０１、エポミックＲ３０４、エポミックＲ３０７、ジャパンエポキシレジン株式会社製エピコート８２８、エピコート１００１、エピコート１００７等があり、これらを単品で用いても、いくつかの種類を組み合わせて用いても良い。
【０００８】
本発明に用いられる（Ｂ）成分の一分子内にグリシジル基を３個以上有する芳香族系エポキシ樹脂は、化学構造には制限が無く、ポリフェノール型、アルコール型、エステル型、脂環式等が挙げられる。例えば、大日本インキ化学工業株式会社製Ｎ−７３０、ジャパンエポキシレジン株式会社製エピコート１５２、エピコート１５４、エピコート１５７、エピコート１０３１、エピコート１０３２、東都化成株式会社製ＹＨ−３００、日本化薬株式会社製ＢＲＥＮ−Ｓ等があり、これらを単品で用いても、いくつかの種類を組み合わせて用いても良い。
【０００９】
本発明に用いられる（Ｃ）成分のグリシジルアミン基を有するエポキシ樹脂は、ジャパンエポキシレジン株式会社製エピコート６０４、住友化学工業株式会社製ＥＬＭ−４３４、大日本インキ化学工業株式会社製４３０、東都化成株式会社製ＹＨ−４３４、日本化薬株式会社製ＧＡＮ、ＧＯＴ等があり、これらを単品で用いても、いくつかの種類を組み合わせて用いても良い。
【００１０】
本発明に用いられる（Ｄ）成分の酸無水物は、３−メチル−１，２，３，６、−テトラヒドロ無水フタル酸、３−メチル−ヘキサヒドロ無水フタル酸、メチル−３，６エンドメチレン−１，２，３，６−テトラヒドロ無水フタル酸等があり、これらを単品で用いても、いくつかの種類を組み合わせて用いても良い。
【００１１】
また、必要に応じて、（Ａ）、（Ｂ）、（Ｃ）、（Ｄ）を用いた樹脂組成物に、トリスジメチルアミノメチルフェノール、トリエチルアミン等の３級アミンを混合しても良く、これらを単品で用いても、いくつかの種類を組み合わせて用いても良い。
更に、必要に応じて、（Ａ）、（Ｂ）、（Ｃ）、（Ｄ）を用いた樹脂組成物に、二酸化ケイ素、水酸化アルミニウム、ケイ酸カルシウム等の無機充填剤を混合しても良く、これらを単品で用いても、いくつかの種類を組み合わせて用いても良い。
【００１２】
本発明の電気機器絶縁処理用樹脂組成物は、（Ａ）ビスフェノールＡ型エポキシ樹脂を２０〜７０重量部、（Ｂ）一分子内にグリシジル基を３個以上有する芳香族系エポキシ樹脂を１０〜６０重量部、（Ｃ）グリシジルアミン基を有するエポキシ樹脂を１０〜６０重量部、（Ｄ）酸無水物を（Ａ）〜（Ｃ）の合計１００重量部に対し、５０〜２００重量部含有する。
【００１３】
本発明の電気機器絶縁処理用樹脂組成物は、エアコン用ファン、発電機、扇風機、車載モータ、洗たく機等のコンデンサーモートル、テレビ、ステレオ、コンパクトディスクプレーヤー等の電源トランス等の電気機器の絶縁処理に適用される。
【実施例】
【００１４】
以下実施例により本発明を具体的に説明する。下記例中の部は、重量部を意味する。
（実施例１）
（Ａ）成分のビスフェノールＡ型エポキシ樹脂として、ジャパンエポキシレジン株式会社製エピコート８２８  ４５重量部、（Ｂ）成分の一分子内にグリシジル基を３個以上有する芳香族系エポキシ樹脂として、ジャパンエポキシレジン株式会社製エピコート１０３２  ２７重量部、（Ｃ）成分のグリシジルアミン基を有するエポキシ樹脂として、ジャパンエポキシレジン株式会社製エピコート６０４  ２８重量部、（Ｄ）成分の酸無水物として、日立化成工業株式会社製ＭＨＡＣ−Ｐ（メチル-3,6  エンドメチレン-1,2,3,6-テトラヒドロ無水フタル酸）  １００重量部を撹拌混合して電気機器絶縁処理用樹脂組成物を調製した。
【００１５】
（実施例２）
ジャパンエポキシレジン株式会社製エピコート８２８  ４０重量部、ジャパンエポキシレジン株式会社製エピコート１５７  １０重量部、ジャパンエポキシレジン株式会社製エピコート１０３１  ７重量部、ジャパンエポキシレジン株式会社製エピコート１０３２  １０重量部、ジャパンエポキシレジン株式会社製エピコート６０４  ３３重量部、日立化成工業株式会社製ＨＮ−５５００（3or4-メチル-ヘキサヒドロ無水フタル酸）  １００重量部を撹拌混合して電気機器絶縁処理用樹脂組成物を調製した。
【００１６】
（比較例１）
ジャパンエポキシレジン株式会社製エピコート８２８  ７３重量部、ジャパンエポキシレジン株式会社製エピコート１０３２  ２７重量部、日立化成工業株式会社製ＭＨＡＣ−Ｐ  １００重量部を撹拌混合して電気絶縁用樹脂組成物を調製した。
【００１７】
（比較例２）
ジャパンエポキシレジン株式会社製エピコート８２８  ７３重量部、ジャパンエポキシレジン株式会社製エピコート１５７  １０重量部、ジャパンエポキシレジン株式会社製エピコート１０３１  ７重量部、ジャパンエポキシレジン株式会社製エピコート１０３２  １０重量部、日立化成工業株式会社製ＨＮ−５５００  １００重量部を撹拌混合して電気絶縁用樹脂組成物を調製した。
【００１８】
得られた電気機器絶縁処理用樹脂組成物（電気絶縁用樹脂組成物）について、
（１）ガラス転移温度（Ｔｇ）
（２）ナイロン６，６同士でのせん断接着力
（３）絶縁破壊の強さ、を測定した。
その結果をまとめて配合と共に表１に示した。
【００１９】
尚、これら特性の試験方法は、以下の通りである。
（１）ガラス転移温度（Ｔｇ）：２ｍｍのスペーサーを用いた金型に、所定の電気絶縁用樹脂組成物を流し込み、１２０℃、２時間、そして１５０℃、２時間硬化を行い、得られた樹脂板を、セイコー株式会社製ＴＭＡ３０００を用いてＴｇを測定した。
（２）ナイロン６，６同士でのせん断接着力：所定の電気絶縁用樹脂組成物を用いて、長さ１５０ｍｍ、巾１０ｍｍ、厚さ２ｍｍのナイロン６，６の板同士の長さ１０ｍｍの部位に塗布して接着し、クリップで押え、１２０℃、２時間、さらに、１７０℃、２時間硬化を行い、所定雰囲気温度（２３℃、１８０℃）でナイロン６，６同士での接着力を測定した。
（３）絶縁破壊の強さ：２ｍｍのスペーサーを用いた金型に、所定の電気絶縁用樹脂組成物を流し込み、１２０℃、２時間、さらに、１５０℃、２時間硬化を行い、得られた樹脂板を用いて、ＪＩＳ  Ｃ  ２１０５に準じて試験を行った。
【００２０】
【表１】
0005273447.tif 000002
【００２１】
本発明の（Ａ）成分のビスフェノールＡ型エポキシ樹脂、（Ｂ）成分の一分子内にグリシジル基を３個以上有する芳香族系エポキシ樹脂、（Ｃ）成分のグリシジルアミン基を有するエポキシ樹脂及び（Ｄ）成分の酸無水物を含有する電気機器絶縁処理用樹脂組成物は、Ｔｇ、絶縁破壊の強さが高く、しかもポリアミド系樹脂の接着力が強い。これに対し、（Ｃ）成分を用いない比較例１、２は、Ｔｇが低く、高温度での接着力が弱い。
【００２２】
本発明になる電気機器絶縁処理用樹脂組成物は、電気機器に含浸させて絶縁処理することによって、耐熱性が良好で、且つ、高温度でもナイロンとの接着性を改善する事が出来る。
【図面の簡単な説明】
【００２３】
【図１】本発明の実施例の断接着力の測定方法を説明する斜視図。
【符号の説明】
【００２４】
１：長さ１５０ｍｍ、巾１０ｍｍ、厚さ２ｍｍのナイロン６，６の板
２：電気機器絶縁処理用樹脂組成物の塗布部位
【図１】
0005273447.tif 000003